(57)【要約】【課題】製造が容易で、支持体表面に直接被覆可能な光触媒組成物を提供する。【解決手段】本発明の光触媒組成物は、光触媒剤及び結合剤を含む光触媒組成物であって、前記結合剤が、二酸化珪素（ＳｉＯ２）の水性コロイド分散物のみからなり、かつ前記光触媒剤がアナターゼ形ＴｉＯ２であって、前記ＳｉＯ２粒子が、前記水性コロイド分散物の２０から５０重量％を占め且つ２０から３０ナノメートルの直径を有し、前記ＳｉＯ２粒子は、前記光触媒剤を被覆した後に共に結合することができ、かつ、光触媒組成物の１０から６０部（乾物として）の前記二酸化珪素（ＳｉＯ２）の前記水性コロイド分散物と、光触媒剤としてのＴｉＯ２からなる１００部までの残量とが存在することを特徴とする。【選択図】なし【特許請求の範囲】
【請求項１】
光触媒剤及び結合剤を含む光触媒組成物であって、
前記結合剤が、二酸化珪素（ＳｉＯ２）の水性コロイド分散物のみからなり、かつ前記光触媒剤がアナターゼ形ＴｉＯ２であって、
前記ＳｉＯ２粒子が、前記水性コロイド分散物の２０から５０重量％を占め且つ２０から３０ナノメートルの直径を有し、前記ＳｉＯ２粒子は、前記光触媒剤を被覆した後に共に結合することができ、かつ、
光触媒組成物の１０から６０部（乾物として）の前記二酸化珪素（ＳｉＯ２）の前記水性コロイド分散物と、光触媒剤としてのＴｉＯ２からなる１００部までの残量とが存在すること、
を特徴とする、光触媒組成物。
【発明の詳細な説明】
【技術分野】
【０００１】
本発明は、新規な光触媒組成物、その製造方法及びその使用に関する。
これはまた、この光触媒組成物によって被覆されてなる濾過媒体、並びにその製造方法及びその使用にも関する。
【０００２】
以下の説明及び請求項において、“光触媒剤”は、紫外（ＵＶ）線によって引き起こされる光化学反応により、空気及び水中に存在する様々な有機汚染物質を破壊しうる剤を示す。この化学反応は、“光触媒”なる用語によって広く知られ、空気または水の処理のために使用されている。
【背景技術】
【０００３】
概略としては、光触媒反応は、半導体固体を、３８０ナノメートル未満の波長でＵＶ光によって活性化することによって開始され、半導体内に電気的変化を引き起こした結果、空気または水の存在下で、半導体の表面に酸素含有基を生成する。これらの基は、半導体表面に吸着した有機化合物を攻撃し、空気または水中の酸素を含む化学反応の連続によって有機化合物を分解し、炭素鎖の炭素を完全に二酸化炭素（ＣＯ2）に変換する。
【０００４】
光触媒反応は、上記の工程を経て、空気中の多数の汚染物質、特にＮＯｘ、ＮＨ３、Ｈ２Ｓ、ＣＯ、Ｏ３、塩素化または非塩素化Ｃ2−Ｃ4アルケン、クロロメタン、イソ-オクタン、ベンゼン、トルエン、キシレン、イソプロピルベンゼン、Ｃ１−Ｃ４飽和脂肪族アルコール、メチルメルカプタン、クロロフェノール、ニトロフェノール、メチルtert-ブチルエーテル、ジメトキシメタン、Ｃ１−Ｃ４アルデヒド、アセトン、蟻酸、酢酸、２-メチルプロパン酸、ジクロロアセチルクロライド、ジメチルホルムアミド、トリメチルアミン、アセトニトリル及びピリジンを変換することができる。
【０００５】
実際には、アナターゼ形二酸化チタンＴｉＯ2が半導体固体、すなわち光触媒剤として使用され、ＵＶ光によって活性化された二酸化チタンは、電気的に変性されてＴｉＯ２表面に吸着された有機化合物を、該有機炭素が完全に二酸化炭素に変換されるまで分解することによって攻撃しうる、ヒドロキシルラジカルＯＨ・及び酸素ラジカルＯ・を生成させる。
【０００６】
しかしながら、他の光触媒剤、例えば、金属酸化物、アルカリ土類酸化物、アクチニド酸化物及び希土類酸化物から選択されるものを使用することができる。
【０００７】
空気及び廃液の処理のためには、支持体、特に繊維状支持体またはグラスファイバー支持体の表面に、結合剤を用いて光触媒組成物を固定することが必要である。以下の説明及び請求項において、この“光触媒組成物／支持体”の組み合わせは、“濾過媒体”と呼称される。
【０００８】
かなり以前に、結合剤として、ポリビニルアセテート、ポリビニルアルコール等を含むタイプの有機分子を使用することが提唱された。
結合剤の炭素鎖もまた光触媒工程を受けて分解されるが、これによってこの組成物の耐用期間が制限されるならば、この使用が充分なものとはなり得ないことが、急速に明らかになってきた。
【０００９】
この問題を解決するために、か焼によって結合剤から炭素を除去することを含む多数の技術、特にＰＭＴＰ（予め調製したチタン粉末）あるいはまたＣＶＤ（化学蒸着）によって触媒を固定する技術が提唱されており、これらの技術は、特にJournal "CATALYSIS TODAY", Vol. 39, No. 3, Pages 221 and 222に記載されている。
【００１０】
しかしながら、このタイプの技術は、多数の欠点、例えば組成物調製の期間及びコストの増大等を有する。さらにまた、中でも、約１７００℃の温度にて行われるか焼により、その組成物を使用困難なものとする粉末が生成する。
【００１１】
この問題を解決するために、仏国特許出願第２７４９７７７号には、有機結合剤を、無機アルミノケイ酸塩ポリマーからなる、イモゴライトタイプの無機結合剤によって置き換えることが提唱されている。
【００１２】
この文献に記載された光触媒組成物は、光触媒剤のコロイド溶液が添加されてなるアルミノケイ酸塩ゲルの形態である。アルミノケイ酸塩ゲルの調製に要する時間は、数日のオーダーであり、多数の比較的複雑な工程が必要である。太陽光にかざして透明なチキソトロピックゲルが得られるが、これは支持体表面に均一な被覆をするためには、攪拌によって流動化させねばならない。
【００１３】
特に、濾過媒体を製造するためには、得られたゲルを支持体に塗布し、その後不特定の技術を用いて乾燥させる。多様な試行により、使用する光源によって、汚染物質の約１２または２６％のみが破壊されることが示されている（実施例３参照）。
【００１４】
この文献に記載された光触媒組成物は、支持体表面に単層として被覆することができるという利点を有するが、この組成物の調製は非常に複雑であるばかりでなく、不適当な結果をも招く。
【００１５】
この問題を解決するために、特開平９−１７１８０１号及び国際特許出願公開第９７／００１３４号には、こうした光触媒組成物を、粘着層を介して支持体表面に被覆することが提唱されている。確かな実施態様においては、この粘着層は、５から４０重量％のコロイダルシリカを含むことのできる樹脂からなる。
【００１６】
換言すれば、この溶液は、一方では濾過媒体の製造（支持体表面に二つの連続的な層を被覆すること）に要する工程数を増大させるという欠点を有し、他方では、定義上有機の、光触媒工程中に消費されうる樹脂を使用するという欠点を有する。
【特許文献１】仏国特許出願第２７４９７７７号
【特許文献２】特開平９−１７１８０１号
【特許文献３】国際特許出願公開第９７／００１３４号パンフレット
【非特許文献１】"CATALYSIS TODAY", Vol. 39, No. 3, 221及び222頁
【発明の開示】
【発明が解決しようとする課題】
【００１７】
本発明が解決しようとする課題の一つは、市販の成分から容易に調製され、支持体表面に直接被覆可能な光触媒組成物を提供することである。
本発明が解決しようとする別の課題としては、吸着性及び光触媒有効性、いわば光触媒剤の効力を向上させることがある。
【課題を解決するための手段】
【００１８】
使用が容易で、基質に単層として適用可能な組成物を提供するという課題を解決するために、本発明は、光触媒剤と少なくとも一の結合剤とを含む光触媒組成物を提唱する。これは、無機結合剤が二酸化珪素（ＳｉＯ2）の水性コロイド分散物を含み、前記ケイ素酸化物の水性コロイド分散物が光触媒剤を被覆した後、互いに結合可能なシリカ粒子を含むことを特徴とする。
【００１９】
“二酸化珪素（ＳｉＯ2）の水性コロイド分散物”は、比表面積の大きい無定形のシリカ粒子の、負に荷電した水中分散物を意味することとする。実際には、２５から３０ナノメートルの粒子径に対して、シリカ粒子の比表面積は８０m2/gより大であり、１００m2/gであると有利である。同様に、４から６ナノメートルの粒子径に対して、比表面積は３００m2/gより大であり、３５０m2/gであると有利である。その表面に、シリカ粒子は、ＯＨ基及び電気二重層を形成するＯＨ-イオンを有し、これによって前記粒子は自己結合特性を備えている。既述の通り、シリカ粒子は光触媒剤の粒子を被覆した後に、互いに結合可能である。
【００２０】
本組成物の吸着性及び光触媒効力を如何に向上させるかという問題の解決のためには、結合剤は二酸化珪素（ＳｉＯ2）の水性コロイド分散物のみからなる。
【００２１】
実際のところ、上記のタイプのＳｉＯ2の水性コロイド分散物の使用により、光触媒剤表面での汚染物質の吸着の度合い、並びに光触媒の効力を著しく向上させることができるのは、非常に驚くべきであるが、これはおそらく、ＳｉＯ2粒子の自己結合特性によるものである。
【００２２】
本発明の第一の特徴によれば、ＳｉＯ2粒子は、コロイド水性分散物の２０から５０重量％を占め、４８重量％であると有利である。
２０％未満の濃度では、光触媒剤は、摩擦に対する耐性に劣り、粉末に変形する。
５０％を超える濃度では、光触媒剤はその活性を喪失する。
【００２３】
本発明の別の特徴によれば、水性分散物を形成する二酸化珪素粒子は１０から５０ナノメートルの直径を有し、２０から３０ナノメートルであると有利である。
【００２４】
望ましくは、アナターゼ形二酸化チタン（ＴｉＯ2）が、単独で光触媒剤として使用される。
しかしながら、光触媒剤はまた、数種類の剤、例えばＴｉＯ2、酸化セリウム等を混合して生成させてもよい。
【００２５】
光触媒効力を向上させるためには、二酸化チタン（ＴｉＯ2）粒子は１０から３０ナノメートルの直径を有する。
同様に、最適な吸着効力を得るためには、光触媒組成物は、二酸化珪素の水性コロイド分散物を（乾物として）１０から６０部含み、１００部とする残部がアナターゼ形ＴｉＯ2からなる。
望ましくは、光触媒組成物は、二酸化珪素の水性コロイド分散物５０部と、アナターゼ形二酸化チタン５０部とを含む。
【００２６】
本発明の別の実施態様によれば、環境空気中に含まれる微生物及び菌類の非所望の成長を回避するため、光触媒組成物は、金属イオンによって変性されたゼオライトを更に含む。
“ゼオライト”なる語は、アルカリまたはアルカリ土類金属のアルミノケイ酸塩の天然の水和物を示す。
【００２７】
実際には、金属イオンは、銀、銅及び亜鉛を含む群から選択され、１から３％の量で使用される。有利には、ゼオライトは、１．５％の銀イオンによって変性されている。
【００２８】
実際、このタイプの組成物は、上述の光触媒の特性に変性ゼオライトの特性を組み合わせることによって、確実に臭気を発生させる有機汚染物質を依然破壊しつつ、環境空気中に含まれる微生物及び菌類の破壊を促進可能であることがわかっている。
【００２９】
本発明の有利な実施態様によれば、光触媒組成物は、下記：
・３０から５０％、望ましくは４７％のＳｉＯ2、
・３０から５０％、望ましくは４７％のアナターゼ形ＴｉＯ2、
・２から１０％、望ましくは６％の、銀２％を含むゼオライト、からなる（重量％）。
【００３０】
本発明の別の実施態様によれば、汚染のピークに存在する有機分子を吸着するために、光触媒組成物はさらに活性炭素を含有する。
既知の方法では、活性炭素は、繊維または、比表面積の大きな粒子の形態で存在し、よって有機分子が吸着されるのである。
【００３１】
したがって、本光触媒組成物は、活性炭素を含むことによって、下記の二段階で環境空気に作用するであろう。
・まず、汚染ピークにおいて存在する汚染剤の、活性炭素への吸着；
・次に、活性炭素に含まれる汚染物の光触媒分解、これにより前記活性炭素が再生される。
【００３２】
換言すれば、この組成物の耐用期間は、活性炭素単独での耐用期間に渡って、非常に増大するであろう。
【００３３】
この実施態様の有利な変形によれば、該光触媒組成物は、下記：
・１０から４０％、望ましくは２５％のアナターゼ形ＴｉＯ2；
・１０から４０％、望ましくは２５％の活性炭素；
・４０から６０％、望ましくは５０％のＳｉＯ2；
からなる（重量％）。
【００３４】
本発明はまた、光触媒組成物の製造方法にも関し、この方法によれば、光触媒剤と、適当ならば金属イオン変性ゼオライト及び／または活性炭素とを、コロイド水性珪酸含有懸濁液に導入し、支持体に直接適用可能な均質な懸濁液を得るまで攪拌する。
【００３５】
本発明は、したがって、塗料形態の光触媒組成物の使用に関する。
本発明はまた、濾過媒体にも関する。既述の通り、“濾過媒体”なる語は、支持体と光触媒組成物との組み合わせを示す。既知の方法において、濾過媒体は一以上の処理済み支持体を含むことができる。
【００３６】
こうして、本発明の光触媒組成物は、支持体の少なくとも一の面上に塗布することができる。実際に、その自己結合特性によって、ＳｉＯ2粒子は、ＴｉＯ2粒子を被覆しつつ互いに結合するのみならず、支持体にも結合する。さらにまた、とりわけ、光触媒の効力において大幅な増大が観察されるが、これはおそらく、特にＳｉＯ2粒子の固有の構造によるものであり、このため乾燥後の層に高い多孔性及び広い比表面積を維持することが可能となっている。
【００３７】
仏国特許出願第２７４９７７７号に記載の、ＵＶ光にかざして透明な組成物の被覆とは異なり、本発明の組成物から作った被覆は、一方では最適な効力を維持しつつ、ＵＶ光にかざして不透明であり、この特性は、ディスプレイ、旗及び壁紙を含むタイプの塗布の分野において利用可能である。
【００３８】
さらにまた、数種類のタイプの支持体、例えば、グラスファイバー、または不織支持体を使用することができ、これについての制限はない。
別の態様では、支持体は、音響パネルの形態である。
“音響パネル”なる語は、特に、疑似天井を作るタイルを意味する。
実際には、タイルは光触媒組成物によって被覆されている。
【００３９】
自然な対流は、部屋の底部からの冷気の動きを造り出し、これは加熱されると部屋の最上部に上昇して、白熱光源または昼光の作用の下で天井をなすタイルと接触し、光触媒反応を誘発して気体の破壊を引き起こす。
【００４０】
支持体はまた、紙タイプの有機繊維状支持体であってもよい。実際、ＳｉＯ2の水性コロイド分散物の使用により、支持体が光触媒反応に曝されず、よって経時的に劣化しないように、支持体の有機繊維を被覆可能であることがわかっている。
【００４１】
したがって、このタイプの支持体表面にＳｉＯ2のコロイド分散物を使用することにより、濾過媒体の耐用期間を増大させることができる。
【００４２】
本発明の有利な実施態様によれば、濾過媒体の支持体の一つの面のみを本発明の光触媒組成物によって被覆し、他方の面は、ウンデシレン酸の誘導体を含み、臭気を消去しうる第二組成物によって被覆される。
【００４３】
望ましくは、ウンデシレン酸の誘導体は、ウンデシレン酸ナトリウムあるいはウンデシレン酸メチルまたはエチルであり、この点には特に制限はない。
【００４４】
ダニタイプの昆虫を壊滅させるために、上記第二組成物はまた、ジオクチルスルホスクシナートを更に含有する。
実際、このタイプの組成物によれば、幾つかの異なる作用、すなわち、
・臭気を消去するウンデシレン酸誘導体、特にアミンを含むタイプ、硫黄誘導体等の作用、
・ダニのケラチンを破壊することによって作用するジオクチルスルホスクシナートの作用、
を組み合わせてこれらの利点を引き出すことができることが判明している。
【００４５】
実際、上記第二組成物は、下記：
・８０から９８％、有利には９６％のウンデシレン酸ナトリウム；
・２から２０％、有利には４％のジオクチルスルホスクシナート；
を含有する（乾物量）。
【００４６】
変形としては、光触媒組成物によって被覆された支持体とは別に、濾過媒体が、臭気の消去及びダニタイプの昆虫の壊滅が可能であって、ウンデシレン酸の誘導体とジオクチルスルホスクシナートを含む組成物によって被覆された支持体の形態のプレフィルターを含む。
【００４７】
本発明はまた、本発明の光触媒組成物によって、５から４０g/m2、有利には２０g/m2のＴｉＯ2量で表面被覆されてなる支持体を含む濾過媒体の製造方法にも関する。
５g/m2未満の値では、支持体表面の光触媒組成物の層の厚さが薄すぎるため、光触媒反応が減ぜられる。
４０g/m2より大なる値では、光触媒効力に全く増大が見られなかった。
【００４８】
濾過媒体が、ウンデシレン酸及びスルホスクシナートを主成分とする組成物によって被覆されてなる支持面またはプレフィルターを有する実施態様においては、この被覆は、２ｇ／ｍ２の量で形成される。
【００４９】
さらにまた、本発明の濾過媒体の製造方法には、連続的に行うことができるという利点があり、この被覆は、特にサイズプレス上で、または他のあらゆる既知の含浸または被覆の方法によって実行可能であり、このため本方法は、従来技術に比べて非常に単純になっている。
【００５０】
壁紙または音響パネルの場合には、本発明の組成物は、支持体に直接塗布する塗料の形態であるとよい。
したがって、これらの濾過媒体は、空気の処理及び浄化のため、並びに廃液の処理にも使用可能である。
【００５１】
本発明及びこれに由来する利点は、貼付の図１に支持される以下の実施例によってより明らかになるであろう。これは本発明の主題を成す光触媒組成物の反応効力を示すものである。
【実施例】
【００５２】
（実施例１）
下記の試験は、従来技術による濾過媒体と比較して、本発明の光触媒組成物が、吸着性及び光触媒効力において向上したことを示している。
【００５３】
この試験は、光触媒組成物によって被覆されてなる支持体ディスクを、イソプロピルアルコール溶液中に含浸させた後、このディスクを３８０nm未満の波長を有する紫外線の作用下に９０分間おいた。ＵＶ光の作用下で、イソプロピルアルコールの一部はアセトンに変換され、二酸化チタンの光触媒効力が示された。
【００５４】
上記ディスクは、下記：
・結合剤  ５０部、
・ＴｉＯ2  ５０部、
よりなる光触媒組成物によって被覆されてなる繊維状支持体からなる。
【００５５】
実施例１、２、３及び４は、１８cm2の表面積を有し、４．５から１７g/m2の量のＴｉＯ2で被覆した様々なタイプのディスクを使用して製造した。使用した無機結合剤は、Nissanによって商品名“SNOWTEX 50”として市販のＳｉＯ2のコロイド分散物である。
【００５６】
実施例５では、Matrixによって市販の、支持体とのＴｉＯ2の接着が結合剤のか焼によって達成されてなる濾過媒体を使用した。分析はガスクロマトグラフィーによって行った。
結果は下記の表にまとめた。
【００５７】
【表１】
2008229624.tif 000002
【００５８】
本発明の光触媒組成物と比較すると、最後のディスクでは非常に少量のアセトンしか生成しなかったことが見て取れる。さらに、４．５g/m2から１７g/m2の量のＴｉＯ2被覆（実施例３及び４）では、高い光触媒効力が得られることが判明した。
【００５９】
（実施例２）
Ahlstrom Lystil製であり、通気性（低圧降下（low pressure drop））改善のために孔を開けた不織タイプの支持体（品番1045）の表面に被覆されてなる、本発明の様々な組成物について、反応効力を算出した。使用した汚染物はイソブタンであった。
【００６０】
組成物は、比表面積の異なる二種類のＴｉＯ2、それぞれ２５０m2/g（REF1）及び７５m2/g（REF2）を含むものである。
全ての重要なパラメーター、すなわち、各成分の割合、照射した面積、照射時間及び平均反応効力は下記の表中に示した。塗布したＴｉＯ2の量は、１０または２０g/m2（REF1またはREF2）であった。
【００６１】
【表２】
2008229624.tif 000003
* Nissanによって市販のSNOWTEX 50
【００６２】
最良の反応効力は、シリカ（ＳｉＯ２）のコロイド水性分散物５０部と、二酸化チタン５０部とを含む、本発明の組成物REF2に対して得られることが判った。
さらに、１０ｇ／ｍ２のＴｉＯ２被覆では、他の条件を全て等しくした２０ｇ／ｍ２の被覆におけるよりも反応効力が高く、よって濾過媒体のコストを削減する。
【００６３】
実験を、イソブテン有機汚染物を用いずに行った場合、光触媒効力は事実上ゼロであって、これは理に適っている。この場合に得られた低い値（２．９５％）は、寄生有機物の分解に相当すると推定される。したがって、表中の数値が３％以下であることは重要である。
【００６４】
貼付の図１は、１０g/m2の量で被覆した光触媒ＴｉＯ2組成物、すなわち、実施例１Ａ、１Ｂ、２Ａ、２Ａ’、２Ｂ、２Ｂ’、３Ｂ、及び４Ｂについて得られた反応効力を示している。
【００６５】
（実施例３）
この例では、活性炭素を含む、本発明の光触媒組成物の効力を評価した。
このためには、光触媒組成物を、Ahlstrom Lystil製であり、PERFOJET法によって孔を開けた不織タイプの支持体（品番1045）上に被覆した。
光触媒組成物は、
・２５０m2/gの比表面積を有するＴｉＯ2  ２５％、
・CECAより市販の、９００m2/gの比表面積を有する活性炭素  ２５％、
・５０重量％のＳｉＯ2（SNOWTEX 50）、よりなる。
【００６６】
媒体を３．４ml/分の割合でメタノールと共に照射したが、汚染物含量は２８１ppmであり、暗所での飽和段階のあるものとないものについて行なった。
ＵＶの下に平衡状態で得られた結果は、媒体が飽和されていてもいなくても同一であった。
【００６７】
下記の結果が得られた。
・１時間当たり及びグラム当たりのメタノールの量、２２．３マイクロモル、
・１時間当たり及びグラム当たりの二酸化炭素（ＣＯ2）の量、８．６５マイクロモル。
無機化のパーセンテージ、すなわち、汚染剤のＣＯ2への転化は、３０％であった。
【００６８】
メタノールの揮発性副生成物への分解の結果として、炭素収支は５６％であった。
本発明の利点は、詳細な説明により明確である。特に、シリカのコロイド水性分散物との混合物である場合の、ＴｉＯ2の高い吸着性及び著しい効力には、注目すべきである。
【００６９】
特に連続的な含浸または被覆、特にサイズプレス技術、を用いる濾過媒体の製造方法の単純化にも注目すべきである。
【図面の簡単な説明】
【００７０】
【図１】貼付の図１は、１０g/m2の量で被覆した光触媒ＴｉＯ2組成物、すなわち、実施例１Ａ、１Ｂ、２Ａ、２Ａ’、２Ｂ、２Ｂ’、３Ｂ、及び４Ｂについて得られた反応効力を示している。
【図１】
2008229624.tif 000004